(57)【要約】【課題】生産性に優れ、木材の木目感を高めることができる化粧シートの製造方法及び化粧成形品の製造方法を提供すること。【解決手段】接合層形成工程とロール加工工程と凹凸形成工程とを行なうことにより化粧シートを製造する方法である。接合層形成工程においては、シート状の木材を含む装飾シート１０の裏面側１９に接合層１１を形成して積層シート１５を得る。ロール加工工程においては、積層シート１５をロール状に巻回して積層シートロールを作製する。凹凸形成工程においては、積層シートロールから積層シート１５を送り出しながらその装飾シート１０の表面に凹凸１０５を形成して化粧シート１を得る。化粧成形品は、化粧シート１を成形型内に配置し、化粧シート１における接合層１１側に基材樹脂を射出成形することにより作製する。【選択図】図１
2011213067.tif 000002
【特許請求の範囲】
【請求項１】
成形型内で裏面側に基材樹脂を射出成形して用いられる化粧シートの製造方法であって、
シート状の木材を含む装飾シートの上記裏面側に、上記基材樹脂との接合用の接合層を形成して積層シートを得る接合層形成工程と、
上記積層シートをロール状に巻回して積層シートロールを作製するロール加工工程と、
上記積層シートロールから上記積層シートを送り出しながら、該積層シートにおける上記装飾シートの表面に凹凸を形成して上記化粧シートを得る凹凸形成工程とを有することを特徴とする化粧シートの製造方法。
【請求項２】
請求項１に記載の製造方法において、上記凹凸形成工程においては、ショットブラストにより上記凹凸の形成を行なうことを特徴とする化粧シートの製造方法。
【請求項３】
請求項１又は２に記載の製造方法において、上記接合層形成工程においては、上記装飾シートの裏面側に不織布、樹脂含浸紙、又は樹脂シートを貼着することにより上記接合層を形成することを特徴とする化粧シートの製造方法。
【請求項４】
請求項３に記載の製造方法において、上記接合層形成工程においては、湿気硬化型のポリウレタン系接着剤を用いて貼着することを特徴とする化粧シートの製造方法。
【請求項５】
請求項１〜４のいずれか一項に記載の製造方法によって得られる上記化粧シートを成形型内に配置し、上記化粧シートにおける上記接合層側に基材樹脂を射出成形する射出成形工程を有することを特徴とする化粧成形品の製造方法。
【請求項６】
請求項５に記載の製造方法において、上記射出成形工程の前に、上記化粧シートに対して真空成形又はプレス成形を行うことを特徴とする化粧成形品の製造方法。
【請求項７】
請求項５又は６に記載の製造方法において、上記射出成形工程後に、上記化粧シートにおける上記装飾シート側に透明の合成樹脂を塗布し、硬化させてクリア層を形成するクリア層形成工程を有することを特徴とする化粧成形品の製造方法。
【発明の詳細な説明】
【技術分野】
【０００１】
本発明は、成形型内で裏面側に基材樹脂を射出成形することにより、基材樹脂と一体化させて用いられる化粧シートの製造方法、及び該化粧シートを用いた化粧成形品の製造方法に関する。
【背景技術】
【０００２】
アームレスト等の自動車の内装等には、本木の突板からなる装飾シートを用いた化粧シートをインモールド成型した化粧成形品が用いられている。
従来、化粧成形品の作製にあたっては、図９（ａ）に示すごとく、まず、装飾シートとして、厚み約２００〜５００μｍの本木の突板９２を準備する。
【０００３】
次いで、図９（ｂ）に示すごとく、突板９２に対して、例えばポリエステル系スチレン架橋アルキッド樹脂等の熱硬化型樹脂９３を含浸させ、化粧シート９０を得る。次に、図１０（ａ）に示すごとく、化粧シート９０の裏面側に、後にモールドする基材樹脂に適合した接着剤層９４を接合する。次いで、図１０（ｂ）に示すごとく、化粧シート９０を成形型内にインサートし、その後裏面側に基材樹脂を射出成形し、中間成形品９７を得る。
【０００４】
次に、図１０（ｃ）〜（ｆ）に示すごとく、中間成形品９７に対して、化粧シート９０の表面にポリエステルよりなる第１クリア層９５を塗装により形成した後、塗装面を研磨する。更に第２クリア層９６を第１クリア層９５の上に塗装した後、その塗装面を研磨することにより、化粧成形品９８が得られる。
【０００５】
また、本杢を用いた意匠製品においては、その導管等の模様を生かして木目感を強調するために、サンドブラスト等の処理を行なう方法が開発されている（特許文献１及び２参照）。従来、サンドブラスト等の処理は、成形後の成形品に対して行なわれ、その後成形品表面にクリア層を形成していた。
【先行技術文献】
【特許文献】
【０００６】
【特許文献１】特開平６−３３５９２２号公報
【特許文献２】特開昭６１−５８７９９号公報
【発明の概要】
【発明が解決しようとする課題】
【０００７】
しかしながら、ブラスト処理を成形後に行なうと、成形品一つ一つに対してブラスト処理が必要になるため生産性が低下してしまう。そのため、予め表面に凹凸を形成した化粧シートの開発が望まれる。
ところが、凹凸を形成した化粧シートに対して射出成形等の成形を行なうと、凹凸が小さくなり、強調した木目感が損なわれてしまうという問題があった。
【０００８】
本発明はかかる問題点に鑑みてなされたものであって、生産性に優れ、木材の木目感を高めることができる化粧シートの製造方法、及び化粧成形品の製造方法を提供しようとするものである。
【課題を解決するための手段】
【０００９】
第１の発明は、成形型内で裏面側に基材樹脂を射出成形して用いられる化粧シートの製造方法であって、
シート状の木材を含む装飾シートの上記裏面側に、上記基材樹脂との接合用の接合層を形成して積層シートを得る接合層形成工程と、
上記積層シートをロール状に巻回して積層シートロールを作製するロール加工工程と、
上記積層シートロールから上記積層シートを送り出しながら、該積層シートにおける上記装飾シートの表面に凹凸を形成して上記化粧シートを得る凹凸形成工程とを有することを特徴とする化粧シートの製造方法にある（請求項１）。
【００１０】
第２の発明は、第１の発明の製造方法によって得られる上記化粧シートを成形型内に配置し、上記化粧シートにおける上記接合層側に基材樹脂を射出成形する射出成形工程を有することを特徴とする化粧成形品の製造方法にある（請求項５）。
【発明の効果】
【００１１】
第１の発明において、上記化粧シートは、成形型内で裏面側に基材樹脂を射出成形して用いられ、上記接合層形成工程と、上記ロール加工工程と、上記凹凸形成工程とを行なって製造する。
上記接合層形成工程においては、シート状の木材を含む装飾シートの上記裏面側に、上記基材樹脂との接合用の接合層を形成する。これにより、上記基材樹脂との接合性に優れた上記積層シートを得ることができる。
【００１２】
また、上記ロール加工工程においては、上記積層シートをロール状に巻回して積層シートロールを作製する。次いで、上記凹凸形成工程においては、上記積層シートロールから上記積層シートを送り出しながら、該積層シートにおける上記装飾シートの表面に凹凸を形成する。上記積層シートロールから上記積層シートを送り出しながら上記積層シートの表面に凹凸を形成するため、連続的に上記装飾シートの表面に凹凸を形成することができる。そのため、生産性よく上記化粧シートを製造することができる。
【００１３】
また、上記装飾シートの表面に凹凸が形成された上記化粧シートを得ることができる。そのため、上記化粧シートにおいては、上記装飾シートの上記木材の木目感が強調され、上記化粧シートは優れた意匠性を発揮することができる。
【００１４】
さらに、上記凹凸形成工程においては、上記装飾シートの裏面側に上記接合層が形成された上記積層シートに対して凹凸の形成を行なう。そのため、凹凸が形成された上記装飾シートと、その裏面側に形成された上記接合層とを有する上記化粧シートを得ることができる。かかる構成の化粧シートに対して、その裏面側に基材樹脂を射出成形しても、成形時に凹凸が小さくなることを抑制することができる。そのため、上記化粧シートは、射出成形後においても、優れた木目感を発揮することができる。
【００１５】
このように、第１の発明によれば、生産性に優れ、木材の木目感を高めることができる化粧シートの製造方法を提供することができる。
【００１６】
第２の発明においては、上記射出成形工程を行なうことにより化粧成形品を製造する。
上記射出形成工程においては、上記化粧シートを成形型内に配置し、上記化粧シートにおける上記接合層側に基材樹脂を射出成形する。上記接合層側に上記基材樹脂を射出成形するため、上記化粧シートと密着性よく基材樹脂を接合させることができる。
【００１７】
また、上記射出成形工程においては、凹凸が形成された上記装飾シートとその裏面側に形成された上記接合層とを有する、上記第１の発明の製造方法によって得られた上記化粧シートを用いている。そのため、上記化粧シートの裏面側に基材樹脂を射出成形しても、成形時に上記装飾シートに形成された凹凸が小さくなり難い。そのため、上記化粧成形品は、上記化粧シートが有する木目感を生かして優れた意匠性を発揮することができる。
【００１８】
さらに、上記化粧成形品は、凹凸を形成した上記化粧シートに対して射出成形を行なうことにより製造することができる。そのため、成形後の成形品に対してそれぞれ凹凸を形成する操作が不要になり、生産性よく化粧成形品を製造することができる。
【００１９】
このように、第２の発明によれば、生産性に優れ、木材の木目感を高めることができる化粧成形品の製造方法を提供することができる。
【図面の簡単な説明】
【００２０】
【図１】実施例１における、装飾シートの断面を示す説明図（ａ）、積層シートの断面を示す説明図（ｂ）、化粧シートの断面を示す説明図（ｃ）。
【図２】実施例１における、化粧成形品の断面構造を示す説明図。
【図３】実施例１における、ラミネート装置の構成を示す説明図。
【図４】実施例１における、ブラスト処理により、積層シートに凹凸を形成する様子を示す説明図。
【図５】実施例１における、ブラスト処理を行なう前の装飾シートの三次元写真を示す説明図。
【図６】実施例１における、ブラスト処理後の装飾シートの三次元写真を示す説明図。
【図７】実施例１における、ブラスト処理を行なう前の装飾シートの表面状態を示す写真代用図（ａ）、ブラスト処理を行なう前の装飾シートの凹凸状態を示す説明図。
【図８】実施例１における、ブラスト処理後の装飾シートの表面状態を示す写真代用図（ａ）、ブラスト処理後の装飾シートの凹凸状態を示す説明図。
【図９】従来の化粧シートの製造手順を示す説明図。
【図１０】従来の化粧成形品の製造手順を示す説明図。
【発明を実施するための形態】
【００２１】
次に、本発明の好ましい実施の形態について説明する。
上記化粧シートは、上記接合層形成工程と上記ロール加工工程と上記凹凸形成工程とを行なうことにより製造することができる。
【００２２】
上記接合層形成工程においては、シート状の木材を含む装飾シートの上記裏面側に、上記基材樹脂との接合用の接合層を形成して積層シートを得る。
上記装飾シートとしては、例えば木材を極薄く切り出した本木の突板等を採用することができる。また、上記装飾シートは、突板等の木材からなる層以外にもこれに積層された他の材質からなる層を有していてもよい。上記突板は、木材を極薄く削り出した多孔質状のシートであり、本木の優れた意匠性を示すことができる。
上記装飾シートの厚みは例えば２００〜１０００μｍにすることができる。
【００２３】
上記装飾シートとしては、合成樹脂をシート状の上記木材の導管部に加圧充填したものを採用することが好ましい。
この場合には、成形時に上記突板から気泡が発生することを防止することができる。
上記突板の導管部に加圧する合成樹脂としては、例えばポリエチレングリコール、又はポリプロピレングリコール等を採用することができる。また、ポリブチレンテレフタレート又はポリエチレンテレフタレート等のポリエステル系樹脂等を採用することもできる。
【００２４】
次に、上記接合層としては、上記基材樹脂に対する接着性に優れた樹脂を含浸させた含浸紙、樹脂シート、及び不織布等を採用することができる。
即ち、上記接合層形成工程においては、上記装飾シートの裏面側に不織布、樹脂含浸紙、又は樹脂シートを貼着することにより上記接合層を形成することができる（請求項３）。
【００２５】
不織布を貼着して上記接合層を形成した場合には、多孔質状の不織布の特性を生かして、アンカー効果により上記基材樹脂に対する接着性を向上させることができる。不織布としては、例えばポリエステル不織布、レーヨン不織布、ポリオレフィン系不織布等を採用することができる。また、含浸紙又は樹脂シートを採用した場合には、上記化粧シートに射出成形する基材樹脂の種類に応じてその材質を適宜選択することが可能になる。
【００２６】
含浸紙としては、例えばアクリル樹脂、ポリウレタン樹脂、フェノール樹脂、ジアリルフタレート樹脂、エポキシ樹脂等を含浸させた含浸紙を採用することができる。
また、樹脂シートとしては、ＡＢＳ樹脂（アクリロニトリル・ブタジエン・スチレン共重合体）、熱可塑性ポリウレタン樹脂、ポリエステル樹脂、ポリカーボネート樹脂を含むアロイ材料、ポリプロピレン樹脂、ポリエチレンテレフタレート樹脂、ポリ塩化ビニル樹脂、ポリメタクリル酸メチル樹脂等からなるものを採用することができる。上記樹脂シートは熱融着により上記基材樹脂と接着させることができる。
【００２７】
上記接合層として、上記樹脂シート又は上記含浸紙を採用することにより、硬質な上記接合層を形成することができる。そのため、上述の射出成形時等に、上記凹凸形成工程において上記装飾シートの表面に形成した凹凸が小さくなることをより一層抑制することができる。
【００２８】
上記接合層の厚みは例えば５０μｍ〜１０００μｍにすることができる。
５０μｍ以上の厚みの上記接合層を形成することにより、上記化粧シートの成形時等に、上記凹凸形成工程において上記装飾シートの表面に形成した凹凸が小さくなることをより一層抑制することができる。より好ましくは、上記接合層の厚みは１００μｍ以上がよい。また、１０００μｍを超える接合層を形成しても大きなメリットはなく、さらに上記積層シートの厚みが大きくなりすぎて上記ロール加工工程においてロール状に巻回することが困難になるおそれがある。より好ましくは、上記接合層の厚みは５００μｍ以下がよい。
【００２９】
上記接合層形成工程においては、湿気硬化型のポリウレタン系接着剤を用いて貼着することが好ましい（請求項４）。
この場合には、柔軟性よく上記接合層を形成することができ、上記化粧シート全体の柔軟性をより向上させることができる。また、この場合には、ポリウレタン樹脂がシート状の木材のセルロースに対して優れた接着性を示すため、密着性よく上記接合層を上記装飾シートに貼着させることができる。
【００３０】
次に、上記ロール加工工程においては、上記積層シートをロール状に巻回して積層シートロールを作製する。そして、上記凹凸形成工程においては、上記積層シートロールから上記積層シートを送り出しながら、該積層シートにおける上記装飾シートの表面に凹凸を形成して上記化粧シートを得る。
【００３１】
凹凸の形成は、サンドブラスト等のショットブラスト処理、火炎処理等により行なうことができる。
ブラスト処理においては、ナイロンビーズ等の樹脂ビーズ、ガラスビーズ、クルミ、アルミナビーズ等の研磨粒子を上記装飾シートに吹き付けることにより凹凸を形成することができる。
また、上記火炎処理においては、上記装飾シートの表面を燃やすことにより凹凸を形成することができる。
【００３２】
好ましくは、上記凹凸形成工程においては、ショットブラストにより上記凹凸の形成を行なうことがよい（請求項２）。
この場合には、研磨粒子の粒径、形状、材質（硬度）、吹き付け時の圧力を調整することにより、形成する凹凸の大きさを容易に調整することが可能になる。
【００３３】
研磨粒子の形状は、例えば略球形、円柱形、多角形等を採用することができる。
また、研磨粒子としては、モース硬度が例えば２〜１２程度のものを採用することができる。より好ましくは、モース硬度は１０以下、さらにより好ましくは７以下がよい。
研磨粒子は、例えば１〜５ｋｇ／ｃｍ2、好ましくは２〜３ｋｇ／ｃｍ2の圧力で吹き付けることができる。
また、ブラスト処理は１回だけでもよいが、複数回繰り返して行なうことができる。
【００３４】
次に、上記化粧成形品は、上記化粧シートに対して射出成形工程を行なうことにより製造することができる。即ち、上記射出成形工程においては、上記化粧シートを成形型内に配置し、上記化粧シートにおける上記接合層側に基材樹脂を射出成形する。
【００３５】
上記射出成形工程の前には、上記化粧シートに対して真空成形又はプレス成形を行うことができる（請求項６）。
この場合には、化粧シート表面を曲面にしたり、湾曲部を形成することにより、曲面や湾曲部を有する化粧成形品を製造することができる。即ち、所望の表面形状を有する化粧成形品を製造することができる。また、一般に、表面に凹凸を形成した突き板に対して真空成形やプレス成形を行なうと、凹凸が小さくなる傾向にある。しかし、本発明においては、上記装飾シートの裏面側に上記接合層を形成してあるため、真空成形やプレス成形を施しても、上記装飾シートに形成した凹凸が小さくなってしまうことを抑制することができる。
【００３６】
また、上記射出成形工程後に、上記化粧シートにおける上記装飾シート側に透明の合成樹脂を塗布し、硬化させてクリア層を形成するクリア層形成工程を有することが好ましい（請求項７）。
透明の上記クリア層を形成することにより、上記装飾シートの木目感に深み感を与えることができ、より一層意匠性を向上させることができる。また、上記クリア層により、上記装飾シートの表面を保護することができる。
【００３７】
上記クリア層は、透明の合成樹脂からなる。ここでいう透明性は、完全な透明だけでなく、着色透明、半透明等も含む。この透明性により装飾シートによる装飾効果を充分に発揮させることができる。上記クリア層は上記化粧シートを上記クリア層側から視認したときに、上記装飾シートの意匠が透けて視認できる程度の透明性を有していればよい。
【００３８】
上記クリア層は、光線透過率が９０％以上であることが好ましい。
この場合には、使用者が、上記クリア層側から上記化粧成形品を視認した場合に、上記クリア層を介して上記装飾シートの装飾を充分に視認することができる。なお、上記光線透過率は、全光線透過率である。
【００３９】
上記クリア層は、曇り度２％以下であることが好ましい。
この場合にも、使用者が上記クリア層を介して上記装飾シートの装飾を充分に視認することができる。
【００４０】
上記クリア層は、ガラス転移点が９０〜１３０℃であることが好ましい。
ガラス転移点が９０℃未満の場合には、耐熱性が不十分になり、上記化粧成形品を、自動車の内装品等のように高温環境下で使用する製品に適用することが困難になるおそれがある。
【００４１】
次に、上記クリア層の厚みは１０〜５０μｍであることが好ましい。
厚みが５０μｍを超える場合には、上記クリア層が上記装飾シートにおける木材の木目溝を埋めてしまい、木質感が十分に発揮されなくなるおそれがある。また、１０μｍ未満の場合には、高温高湿環境下で上記化粧成形品を長時間保持したときに、上記装飾シートの寸法変化により凹凸が発生し易くなるおそれがある。また、上記クリア層の厚みは、実用上４０μｍ以下が好ましい。より好ましくは、上記クリア層の厚みは１５μｍ以上、３５μｍ以下がよい。
上記装飾シートの表面に形成する上記クリア層は１層で形成することができるが、例えば互いに材質の異なる合成樹脂からなる複数層で形成することができる。
【００４２】
上記クリア層形成用の合成樹脂としては、例えばポリエステル樹脂、ポリウレタン樹脂、アクリル樹脂、ポリ塩化ビニル樹脂、ポリオレフィン樹脂、アミノ樹脂、ポリカーボネート樹脂、エポキシ樹脂及びフェノール樹脂等を採用することができる。
【００４３】
また、上記クリア層形成工程の前に、上記装飾シートの表面に、着色剤を塗布したり、ポリウレタン樹脂及び／又はアクリル樹脂等の合成樹脂を主成分とするシーラーを塗布することができる。
着色剤を塗布することにより、意匠性をより向上させることができる。
また、シーラーを塗布することにより、シート状の木材から発生しうる気泡が上記クリア層等に侵入してくることを防止することができる。また、ポリウレタン樹脂を主成分とするシーラー（ウレタン系接着剤）を採用した場合には、該ポリウレタン樹脂がシート状の木材のセルロースと優れた接着性を示すため、上記装飾シートとの密着性良くシーラーからなる層（目止め層）を形成することができる。
【実施例】
【００４４】
（実施例１）
次に、本発明の実施例にかかる化粧シート及び化粧成形品について説明する。
本例においては、図１（ｃ）に示すごとく、シート状の木材を含む装飾シート１０と、その裏面側１９に形成された合成樹脂からなる接合層１１との積層シートからなる化粧シート１を作製する。
【００４５】
装飾シート１０は、厚み２００μｍのシート状の木材（突き板）からなり、木材の導管部には合成樹脂が加圧充填されている。装飾シート１０の表面側１８は、凹凸１０５が形成されている。
また、接合層１１は、厚み２００μｍのＡＢＳ樹脂シートからなる。このＡＢＳ樹脂シートは湿気硬化型のポリウレタン系の接着剤１２により装飾シート１０に貼着されて接合層１１を形成している。
【００４６】
また、本例の化粧シートは、これを成形型内で裏面側（接合層側）に基材樹脂を射出成形することにより、図２に示すごとく、化粧シート１と基材樹脂２０とを一体化してなる化粧成形品２を作製するために用いられる。
【００４７】
図２に示すごとく、本例の化粧成形品２は、化粧シート１と基材樹脂２０とを一体化してなる。同図には明確に示していないが、化粧シート１には、真空成形又は熱プレス成形により湾曲部が形成されている。そして、化粧シート１の裏面（接合層）側１９に基材樹脂２０が射出成形により一体的に接合されて化粧成形品２を形成している。
本例において、基材樹脂は、ＰＣ樹脂とＡＢＳ樹脂との複合樹脂（ＰＣ／ＡＢＳ樹脂）からなる。
【００４８】
また、化粧シート１の表面側１８においては、凹凸を形成した装飾シート１０の表面に厚み２０μｍのクリア層２５が形成されている。クリア層２５は、ポリカーボネート（ＰＣ）とポリブチレンテレフタレート（ＰＢＴ）との複合樹脂からなる第１のクリア層と、ポリメチルメタクリレート（ＰＭＭＡ）からなる第２のクリア層とからなる。同図においては、これらを一つのクリア層２５として示してある。
また、図２には示していないが、クリア層２５と装飾シート１０との間には、装飾シート１０側から純に着色層（図示略）と目止め層（図示略）とが形成されている。
【００４９】
以下、本例の化粧シート及び化粧成形品の製造方法について説明する。
化粧シートは、図１（ａ）〜（ｃ）に示すごとく、接合層形成工程とロール加工工程と凹凸形成工程とを行なうことにより製造することができる。
接合層形成工程においては、図１（ａ）、（ｂ）及び図３に示すごとく、シート状の木材を含む装飾シート１０の裏面側１９に、基材樹脂との接合用の接合層１１を形成して積層シート１５を得る。
【００５０】
また、ロール加工工程においては、積層シート１５をロール状に巻回して積層シートロール１５０を作製する（図３及び図４参照）。
凹凸形成工程においては、図４及び図１（ｃ）に示すごとく積層シートロール１５０から積層シート１５を送り出しながら、積層シート１５における装飾シート１０の表面に凹凸１０５を形成して化粧シート１を得る。
【００５１】
以下、化粧シート１の製造方法につき、詳細に説明する。
まず、厚み２００μｍのシート状の木材（突き板）からなり、予めポリエチレングリコールが加圧充填された装飾シート１０を準備した。かかる装飾シート１０は市販のものを採用することができる（図１（ａ）参照）。
【００５２】
次に、接合層１１の形成用に、厚み約２００μｍのＡＢＳ樹脂シートを準備し、接着剤１２として、粘度５０００ｍＰａ・ｓ、ヤング率１ＭＰａの湿気硬化ポリウレタンホットメルト接着剤を準備した（図１（ｂ）参照）。ポリウレタン系接着剤の粘度は、ヤマト科学（株）製のコーンプレート粘度計ＤＶ１を用いて測定できる。また、ヤング率は、（株）東洋精機製のストログラフＶＧを用いて測定できる。
次いで、以下のようにして装飾シート１０の裏面側に、接着剤１２を用いて接合層１１を形成する。
【００５３】
接合層の形成は、図３に示すごとくラミネート装置３を用いて行う。
ラミネート装置３は、溶融状態の湿気硬化型のポリウレタン系の接着剤１２（湿気硬化ポリウレタンホットメルト接着剤）を貯蔵するメルター３１と、接着剤１２を吐出するＴダイ３２と、Ｔダイ３２から吐出された接着剤１２を装飾シート１０上に塗布する塗布ローラ３３と、装飾シート１０とＡＢＳ樹脂シート（接合層）１１とを圧着する圧着ローラ３４と、圧着台３５とを有する。
【００５４】
ラミネート装置３に、装飾シート１０をロール状に巻回してなる装飾ロール１００と、ＡＢＳ樹脂シート１１をロール状に巻回してなる樹脂ロール１１０とを設置した。
装飾ロール１００からは、送りロール３６を介して装飾シート１０が塗布ローラ３３に送り出される。塗布ローラ３３においては、メルター３１内の接着剤１２がＴダイ３２から押出され、装飾シート１０の裏面側１９に所定の厚みで塗布されてさらに圧着ローラ３４まで送られる。一方、樹脂ロール１１０からは、ＡＢＳ樹脂シート１１が圧着台３５上に沿って圧着ローラ３４まで送り出される。圧着ローラ３４まで送り出された装飾シート１０とＡＢＳ樹脂シート１１は、圧着ローラ３４と圧着台３５との間で圧着される。このとき、装飾シート１０に塗布された接着剤１２により装飾シート１０とＡＢＳ樹脂シート（接合層）１１が接着する。装飾シート１３と接合層１１とが一体化してなる積層シート１５は、積層シートロール１５０により巻取られる。
このようにして、装飾シート１０の裏面側１９に接着剤１２を介して接合層１１を形成し、積層シート１５を得る（図１（ｂ）参照）と共に、積層シートをロール状に巻回してなる積層シートロール１５０を得た（図３参照）。
【００５５】
次に、図４に示すごとく、積層シートロール１５０から積層シート１５を送り出しながら、積層シート１５における装飾シートの表面側１８に凹凸を形成して上記化粧シート１を得る。
【００５６】
具体的には、図４に示すごとく、積層シートロール１５０と、巻き取りロール１９０とを対向するように配置し、積層シートロール１５０と巻き取りロール１９０との間にはサンドブラスト装置４を配置した。サンドブラスト装置４は、研磨粒子４０を吹き出すように構成されている。本例において、研磨粒子４０として、粒径９０〜１０６μｍ、モース硬度６．５のガラスビーズを採用した。
【００５７】
そして、積層シートロール１５０から積層シート１５を送り出し、巻き取りロール１９０により巻き取る。このとき、積層シートロール１５０と巻き取りロール１９０との間に配置したサンドブラスト装置４から研磨粒子４０を圧力３ｋｇ／ｃｍ2の条件で吹出し、積層シート１５の表面側１８に研磨粒子４０を衝突させた。また、このとき、積層シートロール１５０及び巻き取りロール１９０間で積層シート１５を往復させて、積層シート１５の所定の領域に繰り返し研磨粒子４０を衝突させることもできる。
【００５８】
このようにして、積層シートの表面側１８、即ち、装飾シート１０の表面に凹凸を形成し、図１の（ｃ）に示すごとく、化粧シート１を作製した。
なお、図５に、ブラスト処理を行なう前の積層シートの三次元写真を示し、図６にブラスト処理後の凹凸を形成した化粧シートの三次元写真を示しておく。
【００５９】
また、本例においてはブラスト処理前後における装飾シート表面の凹凸の変化を調べた。その測定にあたっては、（株）キーエンス製のデジタルマイクロスコープＶＨＸ−９００を用いた。
【００６０】
図７（ａ）に、ブラスト処理前の装飾シート（突き板）の表面の三次元写真（倍率１００倍）を示す。図７（ｂ）には、図７（ａ）に示す線Ｘ上における凹凸の大きさを示す。図７（ｂ）において横軸は、図７（ａ）の線Ｘ上の位置を示し、縦軸は凹凸の大きさを示す。図７（ｂ）に示すごとく、ブラスト処理前においては、凹凸はほとんどない。
【００６１】
図８（ａ）には、ブラスト処理後の装飾シート（突き板）の表面の三次元写真（倍率１００倍）を示す。図８（ｂ）には、図８（ａ）に示す線Ｙ上における凹凸の大きさを示す。図８（ｂ）において横軸は、図８（ａ）の線Ｙ上の位置を示し、縦軸は凹凸の大きさを示す。図８（ｂ）に示すごとく、ブラスト処理後においては、凹凸が大きくなっている。
【００６２】
このように、本例においては、上記接合層形成工程と上記ロール加工工程と上記凹凸形成工程とを行なって表面に装飾シート１０の表面に凹凸１０５を形成した化粧シートを作製した（図１（ｃ）参照）。
【００６３】
本例においては、図１（ａ）及び（ｂ）に示すごとく、シート状の木材を含む装飾シート１０の裏面側１９に、基材樹脂との接合用の接合層１１を形成する。これにより、基材樹脂との接合性に優れた積層シート１５を得ることができる。
【００６４】
また、ロール加工工程においては、積層シート１５をロール状に巻回して積層シートロール１５０を作製する（図３及び図４参照）。次いで、上記凹凸形成工程においては、積層シートロール１５０から積層シート１５を送り出しながら、積層シート１５における装飾シート１０の表面に凹凸１０５を形成する（図４及び図１（ｃ）参照）。
積層シートロール１５０から積層シート１５を送り出しながらその表面に凹凸１０５を形成するため、連続的に装飾シート１０の表面に凹凸１０５を形成することができる。そのため、生産性よく上記化粧シート１を製造することができる。
【００６５】
そして、本例においては、装飾シート１０の表面に凹凸１０５が形成された化粧シート１を得ることができる。そのため、化粧シート１においては、装飾シート１０の木材の木目感が強調され、化粧シート１は優れた意匠性を発揮することができる。
【００６６】
さらに、上記凹凸形成工程においては、装飾シート１０の裏面側１９に接合層１１が形成された積層シート１５に対して凹凸の形成を行なう（図１（ｂ）、（ｃ）、及び図４参照）。そのため、凹凸が形成された装飾シート１０と、その裏面側１９に形成された接合層１５とを有する化粧シート１を得ることができる。かかる構成の化粧シート１に対して、その裏面側に基材樹脂を射出成形しても、成形時に装飾シート１０の凹凸１０５が小さくなることを抑制することができる。そのため、化粧シート１は、射出成形後においても、優れた木目感を発揮することができる。
【００６７】
次に、上記のようにして作製した化粧シートを用いて図２に示すごとく化粧成形品２を作製する。本例においては、化粧シートを成形型内に配置し、化粧シートにおける接合層側に基材樹脂を射出成形することにより、化粧成形品２を作製する。
【００６８】
具体的には、まず、化粧シートを成形型内に配置し、真空成形を行なった（図示略）。真空成形時の加熱温度は１００℃（シート表面温度）とした。この真空成形により、化粧シート１に湾曲部（図示略）を形成した。
【００６９】
次に、化粧シートを、射出成形用の成形型内に配置し、射出成型機を用いて成形型内に基材樹脂を射出し、図２に示すごとく、化粧シート１の裏面側１９に基材樹脂２を射出成形した。基材樹脂２としては、ＰＣ樹脂とＡＢＳ樹脂との複合樹脂（ＰＣ／ＡＢＳ樹脂）を用いた。
このようにして、図２に示すごとく、化粧シート１の裏面側１９に基材樹脂２を一体化させてなる化粧成形品２を作製した。
【００７０】
次に、化粧シート１（装飾シート１０）の表面側に着色剤を塗布し、さらにポリウレタン樹脂のシーラーを塗布することにより目止め層（図示略）を形成した。
【００７１】
次いで、化粧シート１（装飾シート１０）の表面、より具体的には、目止め層上に、ポリカーボネート（ＰＣ）とポリブチレンテレフタレート（ＰＢＴ）との複合樹脂を主成分とする塗料を塗布し、硬化させて、第１のクリア層２５を形成した。次いで、ポリメチルメタクリレート（ＰＭＭＡ）を主成分とする塗料を塗布し、硬化させて第２のクリア層２５を形成した。
【００７２】
図２においては、第１のクリア層と第２のクリア層とを１つのクリア層２５として示してある。本例においてクリア層２５のガラス転移点は１２０℃である。
また、クリア層２５は、全光線透過率が９１．２％であり、曇り度（ヘーズ）は、１％である。
【００７３】
全光線透過率Ｌtは、透明プラスチックの光線透過度のことで、可視光線と紫外線についての試験がある。ヘーズ値の小さい場合、試験は積分球式光線透過率測定装置を用いて、可視光線及び紫外線について入射光量Ｌ1と試験片を通った全光量Ｌ2との比を百分率（Ｌt（％）＝Ｌ2／Ｌ1×１００）で示すことができる。
【００７４】
曇り度（ヘーズ；Ｌh）は、透明プラスチックの内部又は表面の不明瞭なくもり様の外観の度合いのことで、数値はくもり価（曇り度、ヘーズ）という。くもり価の試験方法は、全光線透過率試験と同様な操作で試験片の光線透過率を測定し、Ｌh（％）＝Ｌd／Ｌt×１００（Ｌdは散乱光線透過率、Ｌtは全光線透過率）という式によって算出することができる。
【００７５】
本例においては、積分球式光線透過率測定装置として、（株）スガ試験機（株）製のデジタルヘーズコンピュータＨＧＭ−２ＤＰを用いた。ガラス転移点は、粘弾性測定装置（（株）レオロジ製のＦＴレオスペクトラーＤＶＥ−Ｖ４）により測定することができる。
【００７６】
以上のようにして、図２に示すごとく、化粧シート１の裏面側１９に基材樹脂を接合し、表面側１８にクリアシート２５を形成した化粧成形品２を作製した。
本例においては、上記のごとく、上記凹凸形成工程を行なって表面に凹凸を形成した化粧シートを用いて化粧成形品を作製するだけでなく、上記凹凸形成工程を行なわず、表面に凹凸を形成していない化粧シートを用いて比較用の化粧成形品を作製した。
そして、これらの化粧成形品について木目感を目視にて評価した。
その結果、上記凹凸形成工程を行なった化粧シートを用いて作製した化粧成形品は、木目感が強く、優れた意匠性を示した。
【００７７】
本例の化粧成形品２の製造にあたっては、図２に示すごとく、化粧シート１における接合層１１側に基材樹脂２０を射出成形する。接合層１１側に基材樹脂２０を射出成形するため、化粧シート１と密着性よく基材樹脂２０を接合させることができる。
【００７８】
また、図１（ｃ）に示すごとく、凹凸１０５が形成された装飾シート１０とその裏面側１９に形成された接合層１１とを有する化粧シート１を用いている。そのため、図２に示すごとく化粧シート１の裏面側１９に基材樹脂２０を射出成形しても、装飾シート１０に形成された凹凸１０５が小さくなり難い。そのため、化粧成形品２は、化粧シート１が有する木目感を生かして優れた意匠性を発揮することができる。
【００７９】
さらに、化粧成形品２は、凹凸を形成した化粧シート１に対して射出成形を行なうことにより製造することができる。そのため、成形後の成形品に対してそれぞれ凹凸を形成する操作が不要になり、生産性よく化粧成形品２を製造することができる。
【００８０】
以上のように、本例によれば、生産性に優れ、木材の木目感を高めることができる化粧シート及び化粧成形品を製造することができる。
【符号の説明】
【００８１】
１  化粧シート
１０  装飾シート
１０５  凹凸
１１  接合層
１８  表面側
１９  裏面側
２  化粧成形品
２０  基材樹脂
【図１】
2011213067.tif 000003
【図２】
2011213067.tif 000004
【図３】
2011213067.tif 000005
【図４】
2011213067.tif 000006
【図９】
2011213067.tif 000007
【図１０】
2011213067.tif 000008
【図５】
2011213067.tif 000009
【図６】
2011213067.tif 000010
【図７】
2011213067.tif 000011
【図８】
2011213067.tif 000012